(57)【要約】【課題】被炭化品に対する吹き込み温度の保持及び処理時間を制御可能にすることで、木材を含むバイオマスを利用した均一な半炭化物を得ることのできる木材を含むバイオマスの半炭化方法とその装置を提供する。【解決手段】被半炭化処理物Ｗを収容して回転駆動する円筒状のロータリーシェル１内に熱風吹込用の吹込管４を軸方向に挿入し、前記吹込管Ｗから多数の枝管４Ａを分岐させ、前記枝管４Ａから前記ロータリーシェル１内の揺動する被半炭化処理物Ｗに、燃焼を行う酸素が極めて少ない２２０℃〜４３０℃範囲内の所定温度による熱風を負圧状態下で吹き付けるものとした。【選択図】図１
2019045078.tif 000002
【特許請求の範囲】
【請求項１】
被半炭化処理物を収容して回転駆動する円筒状のロータリーシェル内に熱風吹込用の吹込管を軸方向に挿入し、前記吹込管から多数の枝管を分岐させ、前記枝管から前記ロータリーシェル内の揺動する被半炭化処理物に、燃焼を行う酸素が極めて少ない２２０℃〜４３０℃範囲内の所定温度による熱風を負圧状態下で吹き付けるものとしたことを特徴とするバイオマスの半炭化方法。
【請求項２】
前記ロータリーシェルは、被半炭化処理物の入口側及び出口側にて２重の耐熱シールを施し、上記入口側の２重の耐熱シール間に窒素若しくは水蒸気を充填して窒素若しくは水蒸気による溜めを形成し、出口側の２重の耐熱シールと併せて酸素の浸入を阻止したことを特徴とする請求項１に記載のバイオマスの半炭化方法。
【請求項３】
ロータリーシェル内の酸素濃度を低減するために燃焼排ガスを熱源として使用するとともに、蒸気を発生させ被半炭化処理物への吹き付け熱風を所定の温度まで加熱することを特徴とする請求項１又は２に記載のバイオマスの半炭化方法。
【請求項４】
被半炭化処理物として、ペレット状、チップ状、粉末状の木質部(ゴムの木、パーム椰子幹、広葉樹、針葉樹)、EFB(パーム椰子房の残渣物)、もみ殻、下水汚泥、家畜の糞等のバイオマスを使用したことを特徴とする請求項１乃至３のいずれかに記載のバイオマスの半炭化方法。
【請求項５】
被半炭化処理物を１時間当たり１ｔ〜６ｔを投入し、乾燥５分〜１５分、半炭化１５分〜４０分とすることを特徴とする請求項１乃至４のいずれかに記載のバイオマスの半炭化方法。
【請求項６】
絶乾状態の材料１ｔ〜６ｔが０．５ｔ〜５．４ｔの半炭化物となることを特徴とする請求項５に記載のバイオマスの半炭化方法。
【請求項７】
窒素若しくは水蒸気の投入圧を０．００１ＭＰａ〜０．３ＭＰａとしたことを特徴とする請求項２に記載のバイオマスの半炭化方法。
【請求項８】
被半炭化処理物を収容して回転駆動する円筒状のロータリーシェルと、ロータリーシェル内の軸方向に挿入された送風吹込用の吹込管と、吹込管から多数分岐させた枝管とを備え、前記枝管から前記ロータリーシェル内の被半炭化処理物に熱風を負圧状態下で吹き付けるものとしてなるタコロータリードライヤ装置を備えたことを特徴とするバイオマスの半炭化装置。
【請求項９】
前記枝管からの熱風温度は、燃焼を行う酸素が極めて少ない２２０℃〜４３０℃範囲内の所定温度による中温空気であることを特徴とする請求項８に記載のバイオマスの半炭化装置。
【請求項１０】
前記ロータリーシェルは、被半炭化物の入口側及び出口側にて２重の耐熱シールを施し、上記入口側の２重の耐熱シール間に窒素若しくは水蒸気を充填して溜めを形成し、出口側の２重の耐熱シールと併せて酸素の浸入を阻止したことを特徴とする請求項８又は９に記載のバイオマスの半炭化装置。
【請求項１１】
耐熱シールは、厚さ約１０ｍｍ、幅１００ｍｍ〜２５０ｍｍを有してなることを特徴とする請求項１０に記載のバイオマスの半炭化装置。
【請求項１２】
被半炭化処理物の発火防止とロータリーシェル内の酸素濃度低減とを可能にする過熱蒸気混合ガスを前記吹込管に導入するための熱源機構を備えたことを特徴とする請求項８に記載のバイオマスの半炭化装置。
【発明の詳細な説明】
【技術分野】
【０００１】
本発明は、木材を含むバイオマスを利用した半炭化物を得るためのバイオマスの半炭化方法とその装置に関する。
【背景技術】
【０００２】
炭化とは木材等の炭素有機物が成分の素材を酸素が少ない環境下で高温の熱をかけていくと被炭化物中の有機物が分解して揮発分の低い個体の炭素分が炭として生成する現象である。従来、これら操作が行われた場合に原料中の有機分を多く残すために、半炭化と呼ばれる形で取り出すことが行われている。すなわち、炭化する前の過程でエネルギー密度を極力最大限に残しておこうとするのがトレファクション（半炭化）の技術である。
【０００３】
半炭化品は有機分の熱エネルギーを残した状態となっており、エネルギー的には完全な炭の状態よりも原料が従来より持っていた熱エネルギーが保持され、熱量的には有用な状態となる。バイオマス燃料として使用する場合には、半炭化にとどめて多くの熱エネルギーを保持した状態で使用することが有用である。
【０００４】
ところで、燃料目的の炭化装置を構成する場合、処理量から考えると連続炉となり、一般的には伝熱型炭化装置を使用することが行われている。炭化炉では酸素が少ない環境下で伝熱面からの伝熱及び輻射により有機分を揮発させ炭化を進め、炭化物（炭）を得ることが行われている。この炭化方式に関しては外熱に供給する温度としては５００℃から７００℃程度で加熱することで炭化処理が行われている。
【０００５】
また、廃棄物の乾燥技術としては、例えば、特許文献１に示すように、ごみの処理に好適な通気式回転乾燥装置が存在する。これは、回転駆動する円筒内に通気用の吹込管を軸方向に挿入し、前記吹込管から多数の枝管を分岐させ、前記枝管から前記円筒内の原料層に熱風を吹き付ける構成となっている。
【先行技術文献】
【特許文献】
【０００６】
【特許文献１】特許第３０６３１６３号公報（特許ＷＯ９７／３８２７７）
【発明の概要】
【発明が解決しようとする課題】
【０００７】
しかしながら、従来の伝熱型炭化装置を利用した場合において、効率的に炭化品を得ようとする際には伝熱面温度を高温にする必要があり、被炭化品がある程度の大きさを有する場合、製品表面の炭化割合が高くなり中心部は有機分が高くなった半炭化品が得られることとなり特性的に均一な目的の炭化物を得ることは難しい。
【０００８】
特に、従来型の間接加熱型装置では吹き付け熱風の温度が変化するため、特性的に均一な目的の半炭化物を得ることは難しい。
【０００９】
しかも、木材バイオマスについては４５０℃以上の熱風を使用する場合には炭素有機分は概ね揮発し揮発分からは粉状の煤が生成される。この物質は後工程で発火しやすいため生成しないようにコントロールしていく必要がある。
【００１０】
因みに、木材チップを含むバイオマスに関しては、熱重量・示差熱分析（ＴＧ−ＤＴＡ）装置によると、炭化処理を行った際の有機物が蒸発及び分解する温度が解っており、この温度を有効に使用するためには、この温度を被炭化品に対してどのようにかけるかが装置的に必要とされる。
【００１１】
そこで、本発明は叙上のような従来存した諸事情に鑑み創出されたもので、被炭化品に対する吹き込み温度の保持及び処理時間を制御可能にすることで、木材を含むバイオマスを利用した均一な半炭化物を得ることのできるバイオマスの半炭化方法とその装置を提供することを目的とする。
【課題を解決するための手段】
【００１２】
上述した課題を解決するために、本発明に係るバイオマスの半炭化方法にあっては、被半炭化処理物を収容して回転駆動する円筒状のロータリーシェル内に熱風吹込用の吹込管を軸方向に挿入し、前記吹込管から多数の枝管を分岐させ、前記枝管から前記ロータリーシェル内の揺動する被半炭化処理物に、燃焼を行う酸素が極めて少ない２２０℃〜４３０℃範囲内の所定温度による熱風を負圧状態下で吹き付けるものとしたことを特徴する。
【００１３】
また、前記ロータリーシェルは、被半炭化処理物の入口側及び出口側にて２重の耐熱シールを施し、上記入口側の２重の耐熱シール間に窒素若しくは水蒸気を充填して窒素若しくは水蒸気による溜めを形成し、出口側の２重の耐熱シールと併せて酸素の浸入を阻止したことを特徴する。
【００１４】
更に、ロータリーシェル内の酸素濃度を低減するために燃焼排ガスを熱源として使用するとともに、蒸気を発生させ被半炭化処理物への吹き付け熱風を所定の温度まで加熱することを特徴する。
【００１５】
また、被半炭化処理物として、ペレット状、チップ状、粉末状の木質部(ゴムの木、パーム椰子幹、広葉樹、針葉樹)、EFB(パーム椰子房の残渣物)、もみ殻、下水汚泥、家畜の糞等のバイオマスを使用したことを特徴する。
【００１６】
更に、被半炭化処理物を１時間当たり１ｔ〜６ｔを投入し、乾燥５分〜１５分、半炭化１５分〜４０分としたことを特徴する。
【００１７】
また、絶乾状態の材料１ｔ〜６ｔが０．５ｔ〜５．４ｔの半炭化物となるものとしたことを特徴する。
【００１８】
更に、窒素若しくは水蒸気の投入圧を０．００１ＭＰａ〜０．３ＭＰａとしたことを特徴する。
【００１９】
一方、本発明に係るバイオマスの半炭化装置にあっては、被半炭化処理物を収容して回転駆動する円筒状のロータリーシェルと、ロータリーシェル内の軸方向に挿入された送風吹込用の吹込管と、吹込管から多数分岐させた枝管とを備え、前記枝管から前記ロータリーシェル内の被半炭化処理物に熱風を負圧状態下で吹き付けるものとしてなるタコロータリードライヤ装置を備えたことを特徴とする。
【００２０】
また、前記枝管からの熱風温度は、燃焼を行う酸素が極めて少ない２２０℃〜４３０℃範囲内の所定温度による中温空気であることを特徴する。
【００２１】
更に、前記ロータリーシェルは、被半炭化物の入口側及び出口側にて２重の耐熱シールを施し、上記入口側の２重の耐熱シール間に窒素若しくは水蒸気を充填して溜めを形成し、出口側の２重の耐熱シールと併せて酸素の浸入を阻止したことを特徴する。
【００２２】
また、上記耐熱シールは、厚さ約１０ｍｍ、幅１００ｍｍ〜２５０ｍｍを有してなることを特徴する。
【００２３】
更に、被半炭化処理物の発火防止とロータリーシェル内の酸素濃度低減とを可能にする過熱蒸気混合ガスを前記吹込管に導入するための熱源機構を備えたことを特徴する。
【発明の効果】
【００２４】
本発明によれば、半炭化装置として、タコロータリードライヤ方式（通気式回転乾燥機）による加熱手段を採用したことで、バイオマスを利用した均一な半炭化物を容易に得ることができる。
【００２５】
特に、前記ロータリーシェルは、被半炭化処理物の入口側及び出口側にて２重の耐熱シール部を施し、上記入口側の２重の耐熱シール間に窒素若しくは水蒸気を充填して溜めを形成し、出口側の２重の耐熱シールと併せてロータリーシェル内への酸素の浸入を阻止したので、半炭化稼働中、火災や爆発を起こすことを未然に防止することができる。
【図面の簡単な説明】
【００２６】
【図１】本発明を実施するための一形態を示す処理フローの構成図である。
【図２】本発明の半炭化装置として使用する通気式回転乾燥機の縦断面図である。
【図３】同じく通気式回転乾燥機の外観を示す側面図である。
【図４】入口側に設けた２重の耐熱シール部の配置例を示す拡大断面図である。
【図５】同じく通気式回転乾燥機の外観を示す平面図である。
【図６】同じく通気式回転乾燥機の外観を示す正面図である。
【図７】同じく通気式回転乾燥機の外観を示す背面図である。
【図８】熱重量・示差熱分析による木材チップの測定結果を示す図である。
【図９】熱重量・示差熱分析による粉末状の測定結果を示す図である。
【図１０】木質ペレット（ゴムの木）の浸漬試験測定表を示す図である。
【図１１】ＥＦＢ（パーム椰子房の残渣物である空果房）の浸漬試験測定表を示す図である。
【図１２】図１２中、（ａ）乃至（ｇ）は木質ペレット（ゴムの木）の図面代用写真を含む説明図である。
【図１３】図１３中、（ａ）乃至（ｈ）は木質ペレット（ゴムの木）の浸漬試験の図面代用写真を含む説明図である。
【図１４】図１４中、（ａ）乃至（ｅ）は木質ペレット（ゴムの木）の図面代用写真を含む説明図である。
【図１５】図１５中、（ａ）乃至（ｈ）はＥＦＢ（パーム椰子房の残渣物である空果房）の浸漬試験の図面代用写真を含む説明図である。
【図１６】図１６中、（ａ）乃至（ｆ）は木質ペレット（ゴムの木）の撥水性の図面代用写真を含む説明図である。
【発明を実施するための形態】
【００２７】
以下、図面を参照して本発明の実施の形態を詳細に説明する。
【実施例１】
【００２８】
図１には、本発明におけるトレファクション（半炭化）技術としての半炭化装置が示されている。例えば、半炭化装置としては、上記した特許文献１（特許第３０６３１６３号公報（特許ＷＯ９７／３８２７７））で用いた通気式回転乾燥機Ｐ（タコタコロータリードライヤ（ＴＡＣＯドライヤ））を使用する。通気式回転乾燥機Ｐは、後述するように、被半炭化処理物Ｗを収容して回転駆動する円筒状のロータリーシェル１と、ロータリーシェル１内の軸方向に挿入された送風吹込用の吹込管４と、吹込管４から多数分岐させた枝管４Ａとを備え、被半炭化処理物Ｗの発火防止とロータリーシェル１内の酸素濃度低減とを可能にする過熱蒸気による熱風を前記吹込管４に導入するための熱源機構Ｑを備えている。これにより、前記枝管４Ａから前記ロータリーシェル１内の被半炭化処理物Ｗに熱風を負圧状態下で吹き付けるものとしている。この装置では吹込み温度は同一の温度で後述する被半炭化処理物Ｗに吹き込むことができる。
【００２９】
また、本装置を半炭化装置として構成するためにはロータリーシェル１内の酸素濃度を減らすために、例えば、熱源機構Qからの燃焼ガスを使用している。更に、上記した熱源機構Ｑは、蒸気を発生させて吹付空気を所定の温度まで加熱する機構となっている。又は、熱源機構Qではバイオマスを燃焼させて吹付ガスを作ることもできる。
【００３０】
なお、生成された半炭化品は２２０℃以下にしてから酸素がある環境に取り出さないと着火の危険性がある。そのため不図示の冷却機構が本装置内、又は、脱酸素環境で外部に設けられる。
【００３１】
以下に本装置の具体的構成について説明する。図１に示すように、被半炭化処理物Ｗが原料入口から投入され、且つ、投入フィーダーによって被半炭化処理物Ｗが導入される回転可能な円筒状のロータリーシェル１と、ロータリーシェル１内に吹込ファンＦ２を介して、例えば、温度２２０〜４３０℃の過熱蒸気（熱風）を圧送させる熱源機構Ｑと、熱源機構Ｑに外気を導入させる燃焼ファンＦ３と、ロータリーシェル１からの排ガス中のダストを捕集して排気ファンＦ１により一部を前記熱源機構Ｑに還流させ、且つ、他の一部を本装置外へ排気するための、例えば、サイクロン式等の集塵装置Ｒと、から概ね構成されている。なお、この熱源機構Ｑは重油・灯油・ガス・スチーム・電気、その他の省エネルギーのために、一部既設工場の排ガスを利用できる構造のものとしている。
【００３２】
本装置では、ロータリーシェル１内の酸素濃度を低減するために燃焼排ガスを熱源として使用し、更に、蒸気を発生させ被半炭化処理物Ｗへの吹き付け空気を所定の温度（酸素の少ない２２０℃〜４３０℃まで加熱する構成となっている。また、被半炭化処理物Ｗとしては、ペレット状、チップ状、粉末状等の木質チップ（ゴムの木）やＥＦＢ（パーム椰子房の残渣物である空果房）等が使用される。
【００３３】
ロータリーシェル１は、図２に示すように、長さと幅員との比率が例えば３：１に設定された略中空円筒状に形成されており、前記熱源機構Ｑに連通接続した吹込管４が、当該ロータリーシェル１の回転軸と平行方向に引き込まれ、該吹込管４の周面には、複数の枝管４Ａがロータリーシェル１の内壁に向け、且つ、回転軸に沿って交互に傾きをずらした状態で等間隔に順設している。このロータリーシェル１内には、被半炭化処理物Ｗが、全容積に対して約１０〜１５％程度の容積比をもって揺動自在若しくは転動自在に収容される。
【００３４】
そして、ロータリーシェル１自体の回転に伴う被半炭化処理物Ｗの揺動若しくは転動と同時に、吹込管４の過熱蒸気混合ガス入口から熱源機構Ｑの過熱蒸気が導入され、ロータリーシェル１内で枝管４Ａから当該過熱蒸気が熱風となって吹き出されることによって、内部の被半炭化処理物Ｗを低酸素（負圧）の状態で炭化できるようにしている。この場合の熱風温度は、半炭化とするために、燃焼を行う酸素が極めて少ない２２０℃〜４３０℃範囲内の所定温度の中温空気としている。
【００３５】
図３乃至図７に示すように、通気式回転乾燥機Ｐは、ロータリーシェル１の両端部は鏡板８とエンドボックス９に気密に、且つ、回転自在にはめ込まれる。鏡板８とエンドボックス９は共通架台５の上に取り付けられる。鏡板８には乾燥機投入コンベヤ１３が取り付けられ、エンドボックス９には処理した原料を排出する排出口１４と排気口１５が設けられる。排気口１５は上記した集塵装置Ｒに連結される。なお、図中、符号１２はロータリーシェル１の両端部に配した耐熱シール部である。
【００３６】
また、ロータリーシェル１は、図４（ａ）、図４（ｂ）に示すように、被半炭化処理物Ｗの入口側にてシェル形状に沿った円板状の例えば厚さ約１０ｍｍ、幅１００ｍｍ〜２５０ｍｍ等の２重の耐熱シール部１２（図中、網目状のもの）を施し、その間に窒素若しくは水蒸気を充填して溜めを形成している。同様に、出口側においても２重の耐熱シールを設け、これらによりロータリーシェル１内への酸素の浸入を阻止している。
【００３７】
ロータリーシェル１の外周面にはスプロケット３と２個のタイヤ２が外嵌され、スプロケット３は共通架台５上に載置した回転駆動装置の減速機７と係合する。２個のタイヤ２は共通架台５上に載置したタイヤ受けローラ６に乗る。タイヤ受けローラ６はロータリーシェル１を支え、減速機７を介してロータリーシェル１を所定の速度で回転させる。
【００３８】
熱源機構Ｑから延長する吹込管４はエンドボックス９の背面に通される。その吹込管４はロータリーシェル１を軸方向に貫通し、鏡板８側に至る。ロータリーシェル１の正面側における鏡板８には点検口１１を設け、ロータリーシェル１の背面側におけるエンドボックス９にはマンホール１０が設けられる。
【００３９】
被半炭化処理物Ｗを容量２０ｍ３〜１００ｍ３のロータリーシェル１に１時間当たり１ｔ〜６ｔを投入し、乾燥５分〜１５分、半炭化１５分〜４０分とする。この場合、絶乾状態の材料１ｔ〜６ｔが０．５ｔ〜５．４ｔの半炭化物となる。また、ロータリーシェル１内への窒素の投入圧（充填圧）は０．００１ＭＰａ〜０．３ＭＰａとしている。
【００４０】
木質チップを含むバイオマスに関しては、熱重量・示差熱分析（ＴＧ−ＤＴＡ）装置によると、炭化処理を行った際の有機物が蒸発及び分解する温度が解っており、この温度を有効に使用するためには、この温度を被炭化品に対してどのようにかけるかが本装置に必要とされる。
【００４１】
図８は、キャリアガスを窒素とした場合(無酸素)の熱重量・示差熱分析による木材チップの測定結果を示す図である。本図によると、２６１℃〜３５８℃の炭化中心部（炭化領域）で、ＴＧ曲線から重量減少量が−７５．８８Ｗｅｉｇｈｔ／％であり、ＤＴＡ曲線からは発熱・吸熱ピークは殆ど見られない。
【００４２】
図９は、キャリアガスを空気とした場合の熱重量・示差熱分析による木材有機分蒸発分を脱酸素環境で概ね450℃以上で加熱した場合に得られた固形分で細かい粉状分解物の測定結果を示す図である。本図によると、ＤＴＡ曲線から２２０℃付近から緩やかに発熱反応が始まり、燃焼温度５０７．４℃で発熱ピークが得られた。
【００４３】
上記したように本実施形態では前記した伝熱型炭化装置と異なり燃焼を行う酸素が極めて少ない２２０℃から４３０℃までの定めた温度による、中温空気を被半炭化処理物Ｗに高速に吹き付け半炭化させるものである。このとき、吹込み温度、処理時間を変えることで、揮発する成分を選択することが可能となりで製造される半炭化品の性質をコントロールすることができる。例えば、木質ペレットの表面に木材から発生する樹脂等を残し、撥水性等を持たせることが可能となる。
【００４４】
図１０は、木質ペレット（ゴムの木）の浸漬試験測定表を示す図であり、図１１は、ＥＦＢ（パーム椰子房の残渣物である空果房）の浸漬試験測定表を示す図である。本図によると、両者とも半炭化による場合では浸漬前後の水分含有量の変化が非常に大きい。なお、図１０及び図１１は、原料と半炭化品の撥水性のデータを示すもので、木質チップ及びＥＦＢの各炭化度の異なる場合の浸漬処理条件・質量測定の諸数値の集計を示す表である。ゴムの木のペレットの無加工品の場合には、水に濡れるとペレットが崩れてしまうが、半炭化を行った場合には、ペレットは崩れない。これらの詳細な説明は、各図中の記載をもって省略する。
【００４５】
図１２は、木質ペレット（ゴムの木）の図面代用写真を含む説明図、図１３は、木質ペレット（ゴムの木）の浸漬試験の図面代用写真を含む説明図、図１４は、木質ペレット（ゴムの木）の図面代用写真を含む説明図、図１５は、ＥＦＢ（パーム椰子房の残渣物である空果房）の浸漬試験の図面代用写真を含む説明図、図１６は、木質ペレット（ゴムの木）の撥水性の図面代用写真を含む説明図である。これらの詳細な説明は、各図中の記載をもって省略する。
【符号の説明】
【００４６】
Ｗ    被半炭化処理物
Ｐ    通気式回転乾燥機
Ｑ    熱源機構
Ｒ    集塵装置
Ｆ１  排気ファン
Ｆ２  吹込ファン
Ｆ３  燃焼ファン
１    ロータリーシェル
２    タイヤ
３    スプロケット
４    吹込管
４Ａ  枝管
５    共通架台
６    ローラ
７    減速機
８    鏡板
９    エンドボックス
１０  マンホール
１１  点検口
１２  耐熱シール部
１３  乾燥機投入コンベヤ
１４  排出口
１５  排気口
【図１】
2019045078.tif 000003
【図２】
2019045078.tif 000004
【図３】
2019045078.tif 000005
【図４】
2019045078.tif 000006
【図５】
2019045078.tif 000007
【図６】
2019045078.tif 000008
【図７】
2019045078.tif 000009
【図８】
2019045078.tif 000010
【図９】
2019045078.tif 000011
【図１０】
2019045078.tif 000012
【図１１】
2019045078.tif 000013
【図１２】
2019045078.tif 000014
【図１３】
2019045078.tif 000015
【図１４】
2019045078.tif 000016
【図１５】
2019045078.tif 000017
【図１６】
2019045078.tif 000018